(57)【要約】【課題】透過損失が少なく、表面欠陥の無い、板厚１０ｍｍ以上の光学用アクリル樹脂板状物を製造する。【解決手段】メタクリル酸メチルを主成分とする重合性原料に重合開始剤とテルペノイド系連鎖移動剤を添加し、２０〜６０℃でポリマーコンバージョン３０〜６０質量％になるよう重合させ、次いで６０〜１００℃でポリマーコンバージョン９０質量％以上になるよう重合させ、次いで１００〜１３０℃で重合を完結させるキャスト製板法により板厚１０ｍｍ以上の光学用アクリル樹脂板状物を製造する方法。重合開始剤としては１０時間半減期温度３０〜６０℃の重合開始剤Ａと６０〜８０℃の重合開始剤Ｂとを併用し、重合開始剤ＡとＢの１０時間半減期温度の差は１５℃以上である。【選択図】      なし【特許請求の範囲】
【請求項１】
メタクリル酸メチルを主成分とする重合性原料に重合開始剤とテルペノイド系連鎖移動剤を添加し、キャスト製板法により重合して板厚１０ｍｍ以上の光学用アクリル樹脂板状物を製造する方法において、
該キャスト製板法が、前記重合開始剤と前記テルペノイド系連鎖移動剤を添加した前記重合性原料を、
２０℃以上６０℃未満の重合温度条件で少なくとも１段階以上の昇温パターンによりポリマーコンバージョンが３０質量％〜６０質量％の範囲内になるように重合させる工程と、
次いで６０℃以上１００℃未満の重合温度条件で少なくとも１段階以上の昇温パターンによりポリマーコンバージョンが９０質量％以上になるように重合させる工程と、
次いで１００℃以上１３０℃以下の重合温度条件で重合を完結させる工程とを有し、
前記重合開始剤として、１０時間半減期温度が３０℃以上６０℃未満である少なくとも一種の重合開始剤Ａと、１０時間半減期温度が６０℃以上８０℃未満である少なくとも一種の重合開始剤Ｂとを併用し、かつ重合開始剤Ａと重合開始剤Ｂの１０時間半減期温度の差が１５℃以上であることを特徴とする光学用アクリル樹脂板状物の製造方法。
【請求項２】
重合開始剤Ａおよび重合開始剤Ｂが、過酸化物系重合開始剤である請求項１記載の光学用アクリル樹脂板状物の製造方法。
【請求項３】
重合開始剤Ａがパーオキシジカーボネート系過酸化物であり、重合開始剤Ｂがジアシル系過酸化物である請求項２記載の光学用アクリル樹脂板状物の製造方法。
【請求項４】
テルペノイド系連鎖移動剤の添加量が、重合性原料１００質量部に対して０．００１〜０．０５質量部である請求項１記載の光学用アクリル樹脂板状物の製造方法。
【請求項５】
重合性原料が、さらにアクリル酸エステルを含む請求項１記載の光学用アクリル樹脂板状物の製造方法。
【発明の詳細な説明】
【０００１】
【発明の属する技術分野】
本発明は、例えば、各種のディスプレイ用面光源装置、面照明装置、光集光装置、光伝達装置などの導光板として用いられる光学用アクリル樹脂板状物の製造方法に関する。更に詳しくは、導光板を構成する樹脂内部の白濁現象（チンダル現象）を抑えることができ、また、厚みの厚いアクリル樹脂板状物の製造時の重合発熱温度の高温化に伴う急激な重合収縮に起因する鋳型と樹脂板状物との剥離による表面欠陥（凹欠陥）を防止できる光学用アクリル樹脂板状物の製造方法に関する。
【０００２】
【従来の技術】
従来より、アクリル樹脂は、透明性および耐候性等に優れる点から、看板、照明カバー、水槽などの用途に用いられている。また、最近では、液晶表示装置の背面光源（バックライト）および前面光源（フロントライト）の導光板用途に使用されている。この種の面光源装置に用いられる導光板は、耐熱性が高く、かつ導光体中における光の吸収、散乱、反射などによる透過損失ができるだけ少ないことが望ましい。
【０００３】
導光板の透過損失を改良する方法としては、例えば、アクリル樹脂中にホスファイト化合物を特定濃度で含有させることにより、射出成型時の加熱着色による光の吸収を低減する方法がある（例えば、特許文献１、特許文献２、特許文献３参照）。また、紫外線吸収剤などの光を吸収する添加剤を含まないアクリル樹脂製導光体がある（例えば、特許文献４参照）。さらに、導光体への入光波長より大きく屈折率を異にする物質を含まないアクリル樹脂製導光体がある（例えば、特許文献４、特許文献５、特許文献６、特許文献７参照）。
【０００４】
しかしながら、これら特許文献１〜７に開示される導光板用アクリル樹脂組成物は、導光板と屈折率が異なる物質に起因する透過損失を添加剤の有無や物理的な方法によって低減しているものであり、根本的な問題の解決には至っていない。
【０００５】
また、アクリル樹脂板状物の製造方法としては、例えば、メタクリル酸メチル単量体に、２，２’−アゾビスイソブチルニトリル、２，２’−アゾビス（２，４−ジメチルバレロニトリル）等のアゾ系化開始剤や、ラウロイルパーオキサイド、ベンゾイルパーオキサイド、ｔ−ブチルパーオキシ−２−エチルヘキサノエート等のパーオキサイド系開始剤を添加して重合させるキャスト製板法が挙げられる（例えば、特許文献８参照）。しかしながら、このようなキャスト製板法により製造した板厚１０ｍｍ以上のアクリル樹脂板状物は、その端部から光を入射すると樹脂内部に白濁が確認され、光の吸収や散乱、反射が発生し、導光板としての透明性の要求を満足するものではない。特に、長光路長となる大型の導光板の場合は、透過損失が大きい。
【０００６】
この白濁欠陥が発生する要因に関しては不明な点が多いが、アクリル樹脂内部に不均一な組成分布あるいは密度ゆらぎが生じ、または未反応の残存不飽和単量体、開始剤の副生成物、添加剤の未溶解残渣など、基材（ポリメタクリル酸メチル等）とは屈折率が異なる物質が存在するため光の吸収や散乱や反射が生じ、樹脂内部で白濁現象が生じるものと考えられる。
【０００７】
通常、板厚１０ｍｍ以上のキャスト製板法では、重合時に発泡させないように重合発熱温度を抑えて重合を行う必要があり、低温度で長時間かけて重合を行う。しかしながら、従来の重合条件のキャスト製板法により得たアクリル樹脂板状物は内部透過損失が大きく、板状物の側面より光を入射したエッジライト観察では板状物全体が曇って見える。一方、高温度条件で短時間の重合を行うと、アクリル樹脂板状物の内部透過損失が小さくなるが、重合発熱温度が高温になるので発泡の危険性が生じ、かつ重合収縮が急激に大きくなって鋳型と樹脂板状物の剥離による表面欠陥（凹欠陥）が生じる。この表面欠陥（凹欠陥）は、アクリル樹脂板状物を導光板としてディスプレイ用面光源装置に組み込んだ際に、輝線欠陥となり、ディスプレイ画像の品質が低下する。
【０００８】
【特許文献１】
特開平７−３３１０１８号公報
【特許文献２】
特開平９−１２８２２号公報
【特許文献３】
特開平９−２５３８６号公報
【特許文献４】
特開平８−３３４６２６号公報
【特許文献５】
特開平８−２２７００４号公報
【特許文献６】
特開平１０−２６５５３０号公報
【特許文献７】
特開平８−２４８４１６号公報
【特許文献８】
特開平９−５２９０４号公報
【０００９】
【発明が解決しようとする課題】
本発明は、上述した従来技術の各課題を解決すべくなされたものである。すなわち本発明の目的は、板厚が１０ｍｍ以上という厚いアクリル樹脂板状物を製造する場合であっても、透過損失が少なく、かつ表面欠陥の無い、光学用途に適したアクリル樹脂板状物を製造する方法を提供することにある。
【００１０】
【課題を解決するための手段】
本発明者らは、上記目的を達成すべく鋭意検討を行った結果、キャスト製板法において特定の重合開始剤および特定の重合条件を採用することにより、重合発熱温度の高温化に伴う急激な重合収縮による表面欠陥を防止し、更に内部に発生する白濁を低減でき、光学用途に非常に好適なアクリル樹脂板状物が得られることを見い出し、本発明を完成するに至った。
【００１１】
すなわち本発明は、メタクリル酸メチルを主成分とする重合性原料に重合開始剤とテルペノイド系連鎖移動剤を添加し、キャスト製板法により重合して板厚１０ｍｍ以上の光学用アクリル樹脂板状物を製造する方法において、該キャスト製板法が、前記重合開始剤と前記テルペノイド系連鎖移動剤を添加した前記重合性原料を、２０℃以上６０℃未満の重合温度条件で少なくとも１段階以上の昇温パターンによりポリマーコンバージョンが３０質量％〜６０質量％の範囲内になるように重合させる工程と、次いで６０℃以上１００℃未満の重合温度条件で少なくとも１段階以上の昇温パターンによりポリマーコンバージョンが９０質量％以上になるように重合させる工程と、次いで１００℃以上１３０℃以下の重合温度条件で重合を完結させる工程とを有し、前記重合開始剤として、１０時間半減期温度が３０℃以上６０℃未満である少なくとも一種の重合開始剤Ａと、１０時間半減期温度が６０℃以上８０℃未満である少なくとも一種の重合開始剤Ｂとを併用し、かつ重合開始剤Ａと重合開始剤Ｂの１０時間半減期温度の差が１５℃以上であることを特徴とする光学用アクリル樹脂板状物の製造方法である。
【００１２】
【発明の実施の形態】
本発明において、メタクリル酸メチルを主成分とする重合性原料は、単量体としてメタクリル酸メチルのみを含む重合性原料であってもよいし、メタクリル酸メチルと共重合可能な他の単量体との単量体混合物からなる重合性原料であってもよい。また、メタクリル酸メチル単独重合体または単量体混合物の重合体と、メタクリル酸メチルまたは単量体混合物とからなるシロップ状の重合性原料であってもよい。シロップ状の重合性原料の場合、重合性原料における重合体含有率は６０質量％未満である。重合性原料中のメタクリル酸メチルの含有量（メタクリル酸メチル系重合体を含む場合は重合体中のメタクリル酸メチル単位の含有量も含む）は、５０質量％以上であることが好ましい。
【００１３】
メタクリル酸メチルと共重合可能な他の単量体としては、従来より知られる種々のビニル系単量体を使用できる。例えば、アクリル酸メチル、（メタ）アクリル酸エチル、（メタ）アクリル酸ブチル、（メタ）アクリル酸シクロヘキシル、（メタ）アクリル酸フェニル、（メタ）アクリル酸ベンジル、（メタ）アクリル酸２−エチルヘキシル、（メタ）アクリル酸２−ヒドロキシエチル等のメタクリル酸メチル以外の（メタ）アクリル酸エステルや、スチレン、α−メチルスチレン等の芳香族ビニル化合物が挙げられる。ここで「（メタ）アクリル」とは、アクリルとメタクリルの総称である。
【００１４】
特に、メタクリル酸メチルとアクリル酸エステルとを含む重合性原料を用いることが好ましい。このアクリル酸エステルとしては、アクリル酸メチル、アクリル酸エチル、アクリル酸ブチルおよびアクリル酸２−エチルヘキシルからなる群より選ばれる少なくとも一種を用いることが最も好ましい。メタクリル酸メチルとアクリル酸エステルとを含む重合性原料を用いる場合、アクリル酸エステルの含有量は１〜１０質量％が好ましく、この範囲において、３質量％以上がより好ましく、７質量％以下がより好ましい。メタクリル酸メチルの含有量は９０〜９９質量％が好ましく、この範囲において、９３質量％以上がより好ましく、９７質量％以下がより好ましい（メタクリル酸メチル重合体やアクリル酸エステル重合体を含む場合はその重合体の含有量も含む；また共重合体を含む場合は、共重合体を構成する各単量体単位の含有量も含む）。
【００１５】
重合性原料がアクリル酸エステルを含むと、透過損失の小さい優れた透明性を有するアクリル樹脂板状物を得ることが容易となる。一方、アクリル酸エステルの含有量を上述した各上限値に抑えることは、アクリル樹脂板状物の耐熱性の点で意義がある。アクリル樹脂板状物が耐熱性に優れていれば、例えば、高熱を発する光源ランプと近接する導光板用途においても、融解や変形が生じ難い。
【００１６】
重合性原料は、透明性が損なわれず、所望の特性を持つ板状物が得られる範囲内で、例えば、エチレングリコールジ（メタ）アクリレート、ジエチレングリコール（メタ）アクリレート、ネオペンチルグリコールジ（メタ）クリレート等の多官能（メタ）アクリレート等を含有していてもよい。
【００１７】
本発明において、テルペノイド系連鎖移動剤としては、従来より知られる各種のものを使用できる。具体例としては、リモネン、ミルセン、α−テルピネン、β−テルピネン、γ−テルピネン、テルピノレン、β−ピネン、α−ピネン等が挙げられる。これら連鎖移動剤は単独で用いても、２種以上を混合して用いても良い。
【００１８】
テルペノイド系連鎖移動剤の添加量は、重合性原料１００質量部に対して、０．００１〜０．０５質量部が好ましい。この添加量が０．００１質量部以上であれば、連鎖移動による所望の重合調節効果が得られ、更に２０℃以上６０℃未満の温度条件で重合させる工程において、ポリマーコンバージョンを３０質量％〜６０質量％の範囲内に制御することが容易になり、透過損失が小さく、光学用途に適したアクリル樹脂板状物が得られる傾向にある。また、添加量が０．０５質量部以下であれば、６０℃以上１００℃未満の温度条件で重合させる工程において、重合発熱温度が抑えられ、急激な重合収縮が発生し難くなり、これにより鋳型と樹脂板状物の剥離による表面欠陥（凹欠陥）が生じ難くなる傾向にあり、かつアクリル樹脂板状物中の未反応単量体の残存量が少なくなり、これにより耐熱性の低下および耐光性の低下を抑制できる傾向にある。
【００１９】
本発明においては、重合開始剤として、１０時間半減期温度が３０℃以上６０℃未満である少なくとも一種の重合開始剤Ａと、１０時間半減期温度が６０℃以上８０℃未満である少なくとも一種の重合開始剤Ｂとを併用する。この重合開始剤Ａの１０時間半減期温度と、重合開始剤Ｂの１０時間半減期温度との差は、１５℃以上である。
【００２０】
この２種の重合開始剤ＡおよびＢを用いることにより、本発明の優れた効果が得られる。仮に重合開始剤として、１０時間半減期温度が３０℃以上６０℃未満の重合開始剤Ａを単独で用いたとすると、６０℃以上１００℃未満の温度条件で重合させる工程において、あるいは、１００℃以上１３０℃以下の重合温度条件で重合を完結させる工程において、重合発熱温度が高温となり、それに伴い急激な重合収縮が発生して鋳型と樹脂板の剥離による表面欠陥が生じ易くなる。また仮に重合開始剤として、１０時間半減期温度が６０℃以上８０℃未満の重合開始剤Ｂを単独で用いたとすると、低温度重合条件では重合に長時間を要するので生産性が劣り、また高温度重合条件では急激な重合反応により発泡する恐れがある。
【００２１】
重合開始剤ＡおよびＢは、メタクリル酸メチルあるいはメタクリル酸メチルを含む単量体混合物に溶解するものが好ましい。例えば、従来より知られるアゾ系重合開始剤や過酸化物系重合開始剤を用いることができる。
【００２２】
１０時間半減期温度が３０℃以上６０℃未満の範囲にある重合開始剤Ａとしては、例えば、２，２’−アゾビス（２，４−ジメチル−４−メトキシバレロニトリル）（１０時間半減期温度３０℃）、２，２’−アゾビス（２，４−ジメチルバレロニトリル）（１０時間半減期温度５１℃）等のアゾ系重合開始剤；ビス（４−ｔ−ブチルシクロヘキシル）パーオキシジカーボネート（１０時間半減期温度４０．８℃）、ジ−２−エチルヘキシルパーオキシジカーボネート（１０時間半減期温度４３．６℃）、ジ−ｎ−プロピルパーオキシジカーボネート（１０時間半減期温度４０．３℃）、ジイソプロピルパーオキシジカーボネート（１０時間半減期温度４０．５℃）等のパーオキシジカーボネート類；１，１，３，３−テトラメチルブチルパーオキシネオデカノエート（１０時間半減期温度４０．７℃）、１−シクロヘキシル−１−メチルエチルパーオキシネオデカノエート（１０時間半減期温度４１．４℃）、ｔ−ブチルパーオキシネオデカノエート（１０時間半減期温度４６．４℃）、ｔ−ヘキシルパーオキシネオデカノエート（１０時間半減期温度４４．５℃）、ｔ−ヘキシルパーオキシピバレート（１０時間半減期温度５３．２℃）、ｔ−ブチルパーオキシピバレート（１０時間半減期温度５４．６℃）等のパーオキシエステル類；などが挙げられる。
【００２３】
１０時間半減期温度が６０℃以上８０℃以下の重合開始剤Ｂとしては、例えば、２，２’−アゾビスイソブチルニトリル（１０時間半減期温度６５℃）、２，２’−アゾビス（２−メチル−ブチロニトリル）（１０時間半減期温度６７℃）、２，２’−アゾビス［２−（２−イミダゾリン−２−イル）プロパン］（１０時間半減期温度６１℃）、ジメチル２，２’−アゾビス（２−メチルプロピオネート）（１０時間半減期温度６６℃）等のアゾ系重合開始剤；オクタノイルパーオキサイド（１０時間半減期温度６１．５℃）、ラウロイルパーオキサイド（１０時間半減期温度６１．６℃）、ベンゾイルパーオキサイド（１０時間半減期温度７３．６℃）、４−メトキシベンゾイルパーオキサイド（１０時間半減期温度７０．６℃）等のジアシルパーオキサイド類；１，１，３，３−テトラメチルブチルパーオキシ−２−エチルヘキサノエート（１０時間半減期温度６５．３℃）、ｔ−ヘキシルパーオキシ−２−エチルヘキサノエート（１０時間半減期温度６９．９℃）、ｔ−ブチルパーオキシ−２−エチルヘキサノエート（１０時間半減期温度７２．１℃）等のパーオキシエステル類；などが挙げられる。
【００２４】
重合開始剤ＡおよびＢは、特に、過酸化物系重合開始剤であることがより好ましい。過酸化物系重合開始剤を使用すると、アゾ系重合開始剤を使用した場合と比較して、透過損失の小さい優れた透明性を有するアクリル樹脂板状物を得ることが容易となる。過酸化物系の重合開始剤Ａとしては、パーオキシジカーボネート系過酸化物が最も好ましい。また、過酸化物系の重合開始剤Ｂとしては、ジアシル系過酸化物が最も好ましい。
【００２５】
重合開始剤ＡおよびＢは、透過損失の小さい優れた透明性を有するアクリル樹脂板状物を得る上で、重合開始剤中の不純物が少ないものが好ましい。特に、重合開始剤ＡおよびＢの純度は、７０質量％以上の高純度であることが好ましい。
【００２６】
本発明においては、重合開始剤Ａと重合開始剤Ｂの１０時間半減期温度の差が１５℃以上となるように、適宜選択して併用する。この差が１５℃未満では、２０℃以上６０℃未満の温度条件で重合させる工程において、ポリマーコンバージョンを３０質量％〜６０質量％の範囲内に制御することが困難になる。また、両重合開始剤ＡおよびＢのラジカルが増加し、重合発熱温度が高温となり、それに伴い急激な重合収縮が発生して、鋳型セルと樹脂板の剥離による表面欠陥が生じ易くなる。
【００２７】
重合開始剤Ａは二種以上を用いてもよいし、重合開始剤Ｂも二種以上を用いてもよい。なお、二種以上の重合開始剤Ａまたは二種以上の重合開始剤Ｂを用いる場合は、重合開始剤Ａのうち１０時間半減期温度が最も高いものと、重合開始剤Ｂのうち１０時間半減期温度が最も低いものとを比較して、その差が１５℃以上ある必要がある。
【００２８】
重合開始剤ＡおよびＢの添加量は、製造するアクリル樹脂板状物のサイズや重合温度等の重合条件に応じて適宜設定すればよい。通常、重合開始剤ＡおよびＢの総添加量は、重合性原料１００質量部に対して、０．０００１〜１質量部が好ましい。また、添加する重合開始剤Ａと重合開始剤Ｂのモル比に関しては、重合開始剤Ａ１モルに対して、重合開始材Ｂが０．１〜５．０モルであることが好ましい。さらにこの範囲において、重合開始剤Ｂは０．２モル以上がより好ましく、２モル以下がより好ましい。
【００２９】
重合性原料には、以上説明した重合開始剤ＡおよびＢとテルペノイド系連鎖移動剤を添加するが、それ以外にも、アクリル樹脂板状物の透明性が損なわれず、所望の特性を持つアクリル樹脂板が得られる範囲内で、例えば、紫外線吸収剤、酸化防止剤等の安定剤、難燃剤、帯電防止剤、樹脂板の鋳型との剥離を容易にする離型剤等の従来より知られる各種の添加剤を添加してもよい。
【００３０】
そして、この重合性原料をキャスト製板法により重合して、板厚１０ｍｍ以上の光学用アクリル樹脂板状物を得る。キャスト製板法とは、重合性原料を鋳型内で塊状重合して板状重合体を得る方法である。この鋳型としては、例えば、ガラス板、鏡面研磨されたステンレス鋼板等からなる鋳型を用いることができる。バッチ式のキャスト製板法としては、例えば、２枚の板（ガラス板、鏡面研磨されたステンレス鋼板等）と、塩化ビニール製の無端ガスケットとからなる鋳型の空間部に、重合性原料を注入し、重合硬化させ、板状重合体を鋳型から剥離して取り出す方法が挙げられる。
【００３１】
本発明におけるキャスト製板法は、特定の重合条件で行う。すなわち、まず重合性原料を、２０℃以上６０℃未満の重合温度条件で少なくとも１段階以上の昇温パターンにより、ポリマーコンバージョンが３０質量％〜６０質量％の範囲内になるように重合させる。次いで、６０℃以上１００℃未満の重合温度条件で少なくとも１段階以上の昇温パターンによりポリマーコンバージョンが９０質量％以上になるように重合させる。次いで、１００℃以上１３０℃以下の重合温度条件で重合を完結させる。このような特定の重合条件を採用することにより、本発明の優れた効果が得られる。
【００３２】
上述した各工程は、各々、１段階以上の昇温パターンにより行えばよい。すなわち、各工程は、各々例えば、前の工程の温度から所定範囲内の温度Ｔまで昇温し、その温度Ｔで重合させて所定のポリマーコンバージョンにする１段階の昇温パターンでもよい。また例えば、前の工程の温度から所定範囲内（例えば２０℃以上６０℃未満）の温度Ｔ１まで昇温し、その温度Ｔ１である程度重合させ、引き続きさらに所定範囲内（例えば２０℃以上６０℃未満）の温度Ｔ２まで昇温し、その温度Ｔ２でさらに重合させて所定のポリマーコンバージョンにする２段階の昇温パターンでもよい。さらに、３段階以上の昇温パターンでも構わない。
【００３３】
重合性原料の調製時、鋳型の組み立て時、および、鋳型への原料注入時においては、輝点不良の発生を防止する点から、異物の混入はできるだけ避けることが好ましい。また、重合性原料は、微細な目の濾過材（メンブレンフィルターや焼結金属フィルター等）で異物を除去した後に重合することが好ましい。
【００３４】
製造したアクリル樹脂板状物において、未反応単量体の残存量は３質量％未満が好ましい。３質量％未満であれば、未反応単量体に起因する耐熱性の低下および耐光性の低下を抑制することができ、また残存する未反応単量体に起因する光散乱による透過損失の低下を抑制することができる。
【００３５】
【実施例】
以下、本発明を実施例により具体的に説明する。以下の記載において「部」は「質量部」を示す。各評価は以下の方法に従い実施した。
【００３６】
（１）重合発熱温度の測定：
鋳型を組み立てる際、坂口電熱（株）製のＴ３５型シース熱電対（直径０．８ｍｍ、長さ１０００ｍｍ）を板サイズの中央および板厚の中央部分に先端が来るようにセッティングし、これを（株）キーエンス製のデータレコーダーＷＡＶＥ  ＴＨＥＲＭＯ１０００に接続して、重合発熱温度を測定した。
【００３７】
（２）ポリマーコンバージョンの測定：
各重合温度条件におけるアクリル樹脂を液体窒素中で凍結粉砕し、その樹脂２ｇをクロロホルム１００ｍｌに溶解し、その溶液をｎ−ヘキサン３Ｌ中に滴下しながら攪拌して、ポリマーを再析出させた。その後、ガラスフィルターＮＯ．２Ｇ３（孔径４０μｍ〜１００μｍ）にて溶剤をろ過処理してポリマーを得た。さらに、このポリマーを８０℃真空乾燥機中にて一昼夜静置することにより、溶剤を揮発させ、乾燥させた。この乾燥したポリマーの質量を計測し、初期に溶解したアクリル樹脂から析出したポリマーの比率を算出し、ポリマーコンバージョンの値とした。
【００３８】
（３）表面欠陥の判定：
重合時の鋳型とアクリル樹脂板状物表面の剥離状況（外観）を目視にて観察した。また、離型後のアクリル樹脂板の表面外観を目視にて観察した。それぞれ、剥離や凹部等の表面欠陥が無いものを「○」、表面欠陥が有るものを「×」と表記した。
【００３９】
（４）輝度の測定：
アクリル樹脂板状物を、平面形状が長方形の２００ｍｍ×４００ｍｍ（光路長４００ｍｍ）に切断し、周辺の４つの側面をプラビューティーにて鏡面研磨した。光入射面および光入射対面にはコの字型のリフレクター（反射）を設置し、メタルハライドファイバースポット照射装置ＭＭＥ−２５０（（株）モリテックス製、ライトガイド光源の光出射面から２００ｍｍ離れた場所の照度７００００Ｌｕｘ±５％）を、光入射面における板厚方向での中央部に平行に設置した。また、板状物の裏面側に黒色板（アクリル樹脂製黒色板、三菱レイヨン（株）製アクリライトＬ＃５０２、板厚２ｍｍ）を板状物から２０ｍｍ離して平行に設置した。
【００４０】
そして、クローズアップレンズ（ミノルタ（株）製Ｎｏ．１２２）を装着した輝度測定装置（ミノルタ（株）製ＬＳ−１１０）を、板状物の正面から３５０ｍｍ離した位置に設置し、暗室内において板状物の正面中央部における垂直方向の輝度を測定し、板状物内部の白濁度合いの指標を輝度で評価した。すなわち、板状物に光を入射した際、その光は透過および反射によりアクリル樹脂内を導光し、樹脂内部に異物あるいは不均一な組成分布等が存在すると光の散乱・反射が起き、白濁が確認されるので、この輝度の測定により透明性の度合いを評価できる。
【００４１】
＜実施例１＞
まず、重合性原料として、メタクリル酸メチルの一部を重合させた重合体とメタクリル酸メチルとからなるシロップ（ポリマーコンバージョン１０質量％、シロップ粘度５００ｍＰａ・ｓ）を用意した。このメタクリル酸メチルのシロップ１００部に、重合開始剤Ａとしてビス（４−ｔ−ブチルシクロヘキシル）パーオキシジカーボネート０．００１部、重合開始剤Ｂとしてラウロイルパーオキサイド０．００１部、連鎖移動剤としてテルピノレン０．００５部を添加し、３０分間攪拌した。
【００４２】
この重合開始剤および連鎖移動剤を添加した重合性原料を、減圧下にて脱気し、縦４００ｍｍ、横５００ｍｍ、厚み６ｍｍのガラス板２枚を塩化ビニール製の無端チューブを介して配設した構成の鋳型の中に注入した。そして、この鋳型を４０℃温水浴にて加熱することにより重合性原料を６０時間重合させ、次いで５０℃温水浴にて１６時間重合させ、次いで６０℃温水浴にて２０時間重合させ、次いで８０℃の空気浴にて１２時間重合させ、最後に１３０℃の空気浴にて３時間かけて重合を完結させて、サイズ３５０ｍｍ×４５０ｍｍ、厚さ６０ｍｍのアクリル樹脂板を得た。
【００４３】
８０℃の空気浴における重合発熱温度は１１６℃であった。また、アクリル樹脂板の重合時の外観は良好で、離型後のアクリル樹脂板の表面も良好な平滑面であり、その輝度は３２ｃｄ／ｍ２であった。
【００４４】
＜実施例２〜７＞
表１および表２に記載のように、樹脂板の厚み、原料組成、重合開始剤の量、重合温度および重合時間を変更したこと以外は、実施例１と同様にしてアクリル樹脂板を製造し、輝度を測定した。結果を表１および表２に示す。
【００４５】
＜比較例１＞
重合開始剤Ｂ（ラウロイルパーオキサイド）を使用しなかったこと以外は、実施例１と同様にしてアクリル樹脂板を製造し、輝度の測定を行った。結果を表３に示す。
【００４６】
８０℃の空気浴における重合発熱温度は１５１℃であった。また、８０℃空気浴終了後、鋳型のガラス板とアクリル樹脂板の界面で広範囲の剥離が確認された。さらに離型後のアクリル樹脂板の表面には微小な凹面が発生していた。アクリル樹脂板の輝度は３２ｃｄ／ｍ２であったが、輝度測定時に平滑面（正常面）と凹面（剥離面）の境界線部分は、輝線欠陥として確認された。
【００４７】
＜比較例２〜５＞
表３に記載のように、樹脂板の厚み、原料組成、重合開始剤の種類と量、重合温度および重合時間を変更したこと以外は、比較例１と同様に重合開始剤Ｂ（ラウロイルパーオキサイド）を使用しないでアクリル樹脂板を製造し、輝度を測定した。結果を表３に示す。
【００４８】
＜比較例６〜１１＞
表４に記載のように、樹脂板の厚み、原料組成、重合開始剤の種類と量、重合温度および重合時間を変更したこと以外は、実施例１と同様にしてアクリル樹脂板を製造し、輝度を測定した。結果を表４に示す。
【００４９】
【表１】
2004292474.tif 000002
【００５０】
【表２】
2004292474.tif 000003
【００５１】
【表３】
2004292474.tif 000004
【００５２】
【表４】
2004292474.tif 000005
【００５３】
表１〜表４中の略号は、以下の通りである。
・「ＭＭＡシロップ」：メタクリル酸メチルの一部を重合させた重合体とメタクリル酸メチルとからなるシロップ（ポリマーコンバージョン１０質量％、シロップ粘度５００ｍＰａ・ｓ）
・「ＭＡ」：アクリル酸メチル
・「ＢＢＰＤ」：ビス（４−ｔ−ブチルシクロヘキシル）パーオキシジカーボネート（１０時間半減期温度４０．８℃）
・「ＴＭＰＤ」：１，１，３，３−テトラメチルブチルパーオキシネオデカノエート（１０時間半減期温度４０．７℃）
・「ＨＰＮＤ」：ｔ−ヘキシルパ−オキシネオデカノエート（１０時間半減期温度４４．５℃）
・「ＡＤＶＮ」：２，２’−アゾビス（２，４−ジメチル−４−メトキシバレロニトリル）（１０時間半減期温度３０℃）
・「ＨＰＰ」：ｔ−ヘキシルパーオキシピバレ−ト（１０時間半減期温度５３．２℃）
・「ＬＰＯ」：ラウロイルパーオキサイド（１０時間半減期温度６１．６℃）
・「ＡＩＢＮ」：２，２’−アゾビスイソブチルニトリル（１０時間半減期温度６５℃）
・「注１」：気泡発生のため未評価
【００５４】
【発明の効果】
以上説明したように、本発明によれば、板厚が１０ｍｍ以上という厚いアクリル樹脂板状物を製造する場合であっても、白濁現象（チンダル現象）が抑えられ、透過損失が少ないものを製造できる。また、重合発熱温度の高温化に伴う急激な重合収縮による鋳型とアクリル樹脂板の剥離欠陥も低減できるので、表面欠陥（凹欠陥）が無く、表面平滑性に優れたものを製造できる。本発明により製造したアクリル樹脂板状物は、光学用途に適したものであり、特に、表示装置、液晶表示装置のフロントライト等に用いられる導光板用途に非常に好適である。